(57)【要約】【課題】サンドブラスト加工などを行った場合でも、その表面に不要な段差が生じにくいアルミナ質焼結体などやその製造方法を提供すること。【解決手段】アルミナを主成分とするアルミナ質焼結体の製造方法において、焼成によってアルミナ質焼結体を製造した後に、アノーサイト結晶相が生成する温度にて、アルミナ質焼結体の後加熱処理を行う。これによって、アノーサイト結晶相が焼結体全体に均一に分布したアルミナ質焼結体を得ることができる。【選択図】図１０
2014047119.tif 000002
【特許請求の範囲】
【請求項１】
アルミナを主成分とするアルミナ質焼結体において、
アノーサイト結晶相を焼結体全体に均一に分布させてなることを特徴とするアルミナ質焼結体。
【請求項２】
吸引対象の部材を吸引するセラミック材として、前記請求項１に記載のアルミナ質焼結体を用いたことを特徴とする真空チャック。
【請求項３】
内部に電極を有するセラミック体として、前記請求項１に記載のアルミナ質焼結体を用いたことを特徴とする静電チャック。
【請求項４】
アルミナを主成分とするアルミナ質焼結体の製造方法において、
焼成によって前記アルミナ質焼結体を製造した後に、アノーサイト結晶相が生成する温度にて、前記アルミナ質焼結体の後加熱処理を行うことを特徴とするアルミナ質焼結体の製造方法。
【請求項５】
前記後加熱処理として、１２００〜１５５０℃の温度の範囲で加熱を行うことを特徴とする請求項４に記載のアルミナ質焼結体の製造方法。
【請求項６】
前記後加熱処理として、２時間以上の加熱を行うことを特徴とする請求項４又は５に記載のアルミナ質焼結体の製造方法。
【請求項７】
前記後加熱処理によって、前記請求項１に記載のアルミナ質焼結体を製造することを特徴とする請求項４〜６のいずれか１項に記載のアルミナ質焼結体の製造方法。
【請求項８】
前記後加熱処理の後に、前記アルミナ質焼結体の表面にサンドブラスト加工を行うことを特徴とする請求項４〜７のいずれか１項に記載のアルミナ質焼結体の製造方法。
【請求項９】
アルミナ質焼結体に対して、前記請求項８に記載の後加熱処理及びサンドブラスト加工を行うことによって、真空チャックを製造することを特徴とする真空チャックの製造方法。
【請求項１０】
アルミナ質焼結体に対して、前記請求項８に記載の後加熱処理及びサンドブラスト加工を行うことによって、静電チャックを製造することを特徴とする静電チャックの製造方法。
【発明の詳細な説明】
【技術分野】
【０００１】
本発明は、例えば半導体産業において使用されるアルミナ質焼結体、そのアルミナ質焼結体を用いた真空チャック及び静電チャック、並びに、アルミナ質焼結体の製造方法、そのアルミナ質焼結体の製造方法を用いた真空チャックの製造方法及び静電チャックの製造方法に関する。
【背景技術】
【０００２】
従来、半導体製造においては、真空チャックは、半導体ウェハ（例えばシリコンウェハ）の化学機械研磨工程、スピンコート、検査工程等で、半導体ウェハを固定保持するために使用されている。また、静電チャックは、半導体ウェハのエッチング工程、スパッタリング工程、ドーピング工程等で、半導体ウェハを固定保持するために使用されている。
【０００３】
この種の真空チャックや静電チャックを構成する主要な部材として、耐久性等の点から、例えばアルミナからなるセラミック焼結体が使用されており、近年では、その性能を向上するために、各種の技術が開発されている。
【０００４】
例えば下記特許文献１には、アルミナ質焼結体を静電チャックに使用する場合において、マイクロ波を印加する際に、ヒートショックによってセラミックにクラックが発生することを防止するために、α−アルミナ結晶の最大ピーク強度に対するα−アルミナ結晶を除く最大のピーク強度比を所定値に設定する技術が開示されている。
【０００５】
更に、従来においては、真空チャックや静電チャック用のセラミック焼結体に対して、半導体ウェハを吸着する吸着面にメサ形状（即ち微少な凸の形状）を形成するためや、吸着面を所定の表面粗さにするために、サンドブラスト加工が行われていた。
【先行技術文献】
【特許文献】
【０００６】
【特許文献１】特開２００８−５６５０１号公報
【発明の概要】
【発明が解決しようとする課題】
【０００７】
しかしながら、上述した従来の技術では、真空チャック用や静電チャック用のアルミナ質のセラミック焼結体には、通常、図１３（左図）に示すように、アノーサイト結晶相Ｐ１が偏在しているので、セラミック焼結体Ｐ２の表面に対してサンドブラスト加工を行うと、アノーサイト結晶相Ｐ１とその他の部分の被切削性の違いにより、図１３（右図）に示すように、アノーサイト結晶相Ｐ１の分布と一致する箇所（アノーサイト結晶相Ｐ１の形成領域）に、例えば円形や円弧状の凹部Ｐ４が発生し、サンドブラス加工面に不要な段差Ｐ３が生じるという問題があった。
【０００８】
この様な段差Ｐ３が発生すると、外観上の問題や平面度悪化いう問題が生じる他に、例えば静電チャックでは、静電吸着力、温度分布、加工レートの面内バラツキが生じるため、好ましくない。
【０００９】
本発明は、前記課題を解決するためになされたものであり、その目的は、サンドブラスト加工などを行った場合でも、その表面に不要な段差が生じにくいアルミナ質焼結体、そのアルミナ質焼結体を用いた真空チャック及び静電チャック、並びに、アルミナ質焼結体の製造方法、そのアルミナ質焼結体の製造方法を用いた真空チャックの製造方法及び静電チャックの製造方法を提供することを目的とする。
【課題を解決するための手段】
【００１０】
（１）本発明（アルミナ質焼結体）は、第１態様として、アルミナを主成分とするアルミナ質焼結体において、アノーサイト結晶相を焼結体全体に均一に分布させてなることを特徴とする。
【００１１】
本第１態様のアルミナ質焼結体は、アノーサイト結晶相が焼結体全体に均一に分布しているので、焼結体表面における被切削性のムラが少なく、どの位置においても被切削性がほぼ一定である。
【００１２】
従って、このアルミナ質焼結体に対してサンドブラスト加工を行った場合には、従来の様な不要な段差が生じにくいという顕著な効果を奏する。
ここで、「均一」とは、「アルミナ質焼結体に対して、アノーサイト結晶相の有無を検出するＸ線回折（ＸＲＤ）による測定機器を用いて測定を行った場合、どの測定地点においても、アノーサイト結晶相が検出できる程度の均一さ、即ち、どの測定地点においても、Ｘ線回折によるアノーサート結晶相のピークが検出できる程度の均一さ」を示している。
【００１３】
なお、前記アノーサイト結晶相とは、ＣａＡｌ2Ｓｉ2Ｏ8で表される結晶相である。
（２）本発明（真空チャック）は、第２態様として、吸引対象の部材を吸引するセラミック材として、前記請求項１に記載のアルミナ質焼結体を用いたことを特徴とする。
【００１４】
本第２態様は、前記アルミナ質焼結体を用いた真空チャックを例示している。つまり、真空チャックのセラミック焼結体として、上述した構成のアルミナ質焼結体を用いる場合には、サンドブラスト加工を行っても、不要な段差が生じないので、目的とした寸法精度、外観を容易に実現することができる。
【００１５】
（３）本発明（静電チャック）は、第３態様として、内部に電極を有する絶縁体として、前記請求項１に記載のアルミナ質焼結体を用いたことを特徴とする。
本第３態様は、前記アルミナ質焼結体を用いた静電チャックを例示している。つまり、静電チャックのセラミック焼結体として、上述した構成のアルミナ質焼結体を用いる場合には、サンドブラスト加工を行っても、不要な段差が生じないので、目的とした寸法精度を容易に実現することができ、高い性能（静電吸着力、温度分布、加工レートの面内バラツキ小）を実現することができる。
【００１６】
（４）本発明（アルミナ質焼結体の製造方法）は、第４態様として、アルミナを主成分とするアルミナ質焼結体の製造方法において、焼成によって前記アルミナ質焼結体を製造した後に、アノーサイト結晶相が生成する温度にて、前記アルミナ質焼結体の後加熱処理を行うことを特徴とする。
【００１７】
本第４態様では、焼成によってアルミナ質焼結体を製造した後に、アノーサイト結晶相が生成する温度にて、アルミナ質焼結体の後加熱処理（アニール処理）を行うので、アルミナ質焼結体において、従来より広い範囲にわたりアノーサイト結晶相を生成させることができる。
【００１８】
よって、従来に比べて、アルミナ質焼結体においてより均一にアノーサイト結晶相を分布させることができるので、後加熱処理後のアルミナ質焼結体にサンドブラスト加工を行った場合には、不要な段差が生じない良好な加工面を得ることができる。
なお、後加熱処理は、焼結後のアルミナをアノーサイト結晶相が生成する温度域で処理してアノーサイトを全面的に均一化発生させることが目的であるため、必ずしも焼成工程と後加熱処理工程を別々の作業として行う必要はなく、焼結体焼成の降温時、アノーサイト結晶相が生成する温度域を通過する際に、一定温度にて一定時間保持したり、一定の温度範囲を緩やかに降温させたりして組み込むことも可能である。
【００１９】
（５）本発明（アルミナ質焼結体の製造方法）は、第５態様として、前記後加熱処理として、１２００〜１５５０℃の温度の範囲で加熱を行うことを特徴とする。
本発明者等の実験では、アノーサイト結晶は、１２００℃を下回る温度では形成されず、１５５０℃を上回ると溶融した。よって、後述する実験例等に示す様に、１２００〜１５５０℃の温度の範囲で後加熱処理を行うことにより、アルミナ質焼結体においてより均一にアノーサイト結晶相を分布させることができる。
【００２０】
そのため、この後加熱処理後のアルミナ質焼結体にサンドブラスト加工を行った場合には、不要な段差が生じない良好な加工面を得ることができる。
（６）本発明（アルミナ質焼結体の製造方法）は、第６態様として、前記後加熱処理として、２時間以上の加熱を行うことを特徴とする。
【００２１】
後述する実験例等に示す様に、２時間以上の後加熱処理を行うことにより、アルミナ質焼結体においてより一層均一にアノーサイト結晶相を分布させることができるので、この後加熱処理後のアルミナ質焼結体にサンドブラスト加工を行った場合には、より一層不要な段差が生じない良好な加工面を得ることができる。
【００２２】
（７）本発明（アルミナ質焼結体の製造方法）は、第７態様として、前記後加熱処理によって、前記請求項１に記載のアルミナ質焼結体を製造することを特徴とする。
ここでは、後加熱処理によって、アノーサイト結晶相が焼結体全体に均一に分布したアルミナ質焼結体を製造することを示している。
【００２３】
（８）本発明（アルミナ質焼結体の製造方法）は、第８態様として、前記後加熱処理の後に、前記アルミナ質焼結体の表面にサンドブラスト加工を行うことを特徴とする。
ここでは、後加熱処理後にサンドブラスト加工を行うことを示している。このサンドブラスト加工により、アルミナ質焼結体の表面のメサ形状の形成や、表面粗さの調節を行うことができる。
【００２４】
（９）本発明（真空チャックの製造方法）は、第９態様として、アルミナ質焼結体に対して、前記請求項８に記載の後加熱処理及びサンドブラスト加工を行うことによって、真空チャックを製造することを特徴とする。
【００２５】
本第９態様では、上述した後加熱処理及びサンドブラスト加工を行うことによって、真空チャックを製造すること示している。これにより、不要な段差の発生を抑制するとともに、所望のメサ形状を有する真空チャックを容易に製造することができる。
【００２６】
（１０）本発明（静電チャックの製造方法）は、第１０態様として、アルミナ質焼結体に対して、前記請求項８に記載の後加熱処理及びサンドブラスト加工を行うことによって、静電チャックを製造することを特徴とする。
【００２７】
本第１０態様では、上述した後加熱処理及びサンドブラスト加工を行うことによって、静電チャックを製造すること示している。これにより、不要な段差の発生を抑制するとともに、所望のメサ形状や表面粗さを有する静電チャックを容易に製造することができる。
【図面の簡単な説明】
【００２８】
【図１】実施例１の静電チャックを一部破断して示す斜視図である。
【図２】実施例１の静電チャックの図１におけるＡ−Ａ断面を示す説明図である。
【図３】実施例１の静電チャックを分解し、その製造工程を示す説明図である。
【図４】実施例２の真空チャックが半導体ウェハを吸着した状態を示す斜視図である。
【図５】実施例２の真空チャックの吸着面側を示す平面図である。
【図６】実験例１のサンドブラスト加工後の表面状態を示し、（ａ）は従来品の平面図、（ｂ）は本発明例１の平面図、（ｃ）は本発明例２の平面図である。
【図７】実験例１の表面形状の測定結果等を示し、（ａ）は表面の凹凸の測定箇所を示す説明図、（ｂ）は測定箇所Ａにおける表面の凹凸を示すグラフ、（ｃ）は測定箇所Ｂにおける表面の凹凸を示すグラフ、（ｄ）は測定箇所Ｃにおける表面の凹凸を示すグラフである。
【図８】実験例２の比較例におけるアノーサイト結晶相の分布の測定結果等を示し、（ａ）は測定箇所を示す説明図、（ｂ）は凸部１におけるＸＲＤの結果を示すグラフ、（ｃ）は凹部２におけるＸＲＤの結果を示すグラフである。
【図９】実験例２の本発明例１におけるアノーサイト結晶相の分布の測定結果等を示し、（ａ）は本発明例１（本発明例２も同様）における測定箇所を示す説明図、（ｂ）は測定箇所１におけるＸＲＤの結果を示すグラフ、（ｃ）は測定箇所２におけるＸＲＤの結果を示すグラフである。
【図１０】実験例２の本発明例１におけるアノーサイト結晶相の分布の測定結果を示し、（ａ）は測定箇所３におけるＸＲＤの結果を示すグラフ、（ｂ）は測定箇所４におけるＸＲＤの結果を示すグラフ、（ｃ）は測定箇所５におけるＸＲＤの結果を示すグラフである。
【図１１】実験例２の本発明例２におけるアノーサイト結晶相の分布の測定結果を示し、（ａ）は測定箇所１におけるＸＲＤの結果を示すグラフ、（ｂ）は測定箇所２におけるＸＲＤの結果を示すグラフである。
【図１２】実験例２の本発明例２におけるアノーサイト結晶相の分布の測定結果を示し、（ａ）は測定箇所３におけるＸＲＤの結果を示すグラフ、（ｂ）は測定箇所４におけるＸＲＤの結果を示すグラフ、（ｃ）は測定箇所５におけるＸＲＤの結果を示すグラフである。
【図１３】従来技術を示す説明図である。
【発明を実施するための形態】
【００２９】
以下に、本発明を実施するための形態（実施例）について説明する。
【実施例１】
【００３０】
ここでは、例えば半導体ウェハを吸着保持できる静電チャックを例に挙げる。
ａ）まず、本実施例の静電チャックの構造について説明する。
図１に示す様に、本実施例の静電チャック１は、図１の上方の吸着面（チャック面）３側にて半導体ウェハ５を吸着するものであり、（例えば直径３００ｍｍ×厚み３ｍｍの）円盤状の絶縁体（誘電体）であるセラミック体７と、（例えば直径３４０ｍｍ×厚み２０ｍｍの）円盤状の金属ベース９とを、例えばインジウムからなる接合層（図示せず）を介して接合したものである。
【００３１】
前記セラミック体７は、その表面に前記チャック面３を有し、アルミナを主成分とするアルミナ質焼結体である。また、前記金属ベース９は、例えばアルミニウム又はアルミニウム合金からなる金属製である。
【００３２】
前記静電チャック１には、セラミック体７のチャック面３から金属ベース９の裏面（ベース面）１１に到るトンネルである冷却用ガス孔１３が設けられている。
また、図２に示す様に、前記セラミック体７の内部には、一対の内部電極２７、２９が配置されており、各内部電極２７、２９は電源３１に接続されている。
【００３３】
そして、上述した構成の静電チャック１を使用する場合には、電源３１を用いて、両内部電極２７、２９の間に、直流高電圧を印加し、これにより、半導体ウェハ５を吸着する静電引力（吸着力）を発生させ、この吸着力を用いて半導体ウェハ５を吸着して固定する。
【００３４】
ｂ）次に、本実施例の静電チャック１の製造方法について、図３に基づいて説明する。
(1)原料としては、主成分であるＡｌ2Ｏ3：９３重量％、ＣａＯ：１．５重量％、ＳｉＯ2：５．５重量％の各粉末を混合して、ボールミルで、５０〜８０時間湿式粉砕した後、脱水乾燥する。
【００３５】
(2)次に、この粉末に、メタクリル酸イソブチルエステル：３重量％、ブチルエステル：３重量％、ニトロセルロース：１重量％、ジオクチルフタレート：０．５重量％を加え、更に溶剤として、トリクロール−エチレン、ｎ−ブタノールを加え、ボールミルで混合して、流動性のあるスラリーとする。
【００３６】
(3)次に、このスラリーを、減圧脱泡後平板状に流し出して徐冷し、溶剤を発散させて、第１〜第６アルミナグリーンシート３３〜４３を形成する。この第１〜第６アルミナグリーンシート３３〜４３には、セラミック体側ガス孔２３（図１参照）を形成するための貫通孔４５〜５５を６箇所に開ける。
【００３７】
(4)そして、前記第２アルミナグリーンシート３５上に、公知のメタライズインクを用いて、通常のスクリーン印刷法により、両内部電極２７、２９の（図の斜線で示す）パターン５７、５９を印刷する。
【００３８】
(5)次に、前記第１〜第６アルミナグリーンシート３３〜４３を、各貫通孔４５〜５５により冷却用ガス孔２３が形成されるように位置合わせして、熱圧着し、全体の厚みを約５ｍｍとした積層シートを形成する。
【００３９】
尚、内部電極２７、２９に関しては、図示しないが、スルーホールにより最下層の第６アルミナグリーンシート４３の裏面に引き出して端子を設ける。
(6)次に、熱圧着した積層シートを、所定の円板形状（例えば８インチサイズの円板形状）にカットする。
【００４０】
(7)次に、カットしたシートを、還元雰囲気にて、１５５０℃程度で５時間焼成（本焼成）し、アルミナ質焼結体であるセラミック体７を作製する。この焼成より、寸法が約２０％小さくなるため、焼成後のセラミック体７の厚みは、約４ｍｍとなる。
【００４１】
(8)次に、本焼成を行ったセラミック体７に対して後加熱処理を行う。この後加熱処理としては、例えば１２５０℃にて２時間加熱する処理を採用した。この後加熱処理によって、セラミック体７全体に均一にアノーサイト結晶相が形成される。
【００４２】
(9)そして、後加熱処理後に、チャック面３及びチャック面３と対向する面を研磨加工することによって、セラミック体７の全厚みを３ｍｍとする。
(10)次に、端子にニッケルメッキを施し、更に、このニッケルメッキを施した端子をロー付け又は半田付けする。
【００４３】
(11)次に、セラミック体７のチャック面３に対してサンドブラスト加工（処理）を行い、セラミック体７を完成する。このサンドブラスト加工は、チャック面の表面粗さを目標とする値（例えばＲａ０．６〜１．０）にするために行う。
【００４４】
(12)次に、セラミック体７と（金属側ガス孔２１（図１参照）を有する）金属ベース９とを、例えばインジウムを用いて接合して一体化する。
これにより、静電チャック１が完成する。
【００４５】
ｃ）次に、本実施例の効果について説明する。
本実施例では、焼成によってアルミナ質焼結体であるセラミック体７を製造した後に、アノーサイト結晶相が生成する温度（１２００〜１５５０℃）にて２時間にわたり、セラミック体７の後加熱処理を行うので、セラミック体７において均一にアノーサイト結晶相を分布させることができる。
【００４６】
つまり、上述した方法で製造されたセラミック体７は、アノーサイト結晶相が焼結体全体に均一に分布されているので、焼結体表面における被切削性のムラが少なく、どの位置においても被切削性がほぼ一定である。
【００４７】
従って、このセラミック体７に対してサンドブラスト加工を行った場合には、従来の様な不要な段差が生じにくい。よって、目的とした寸法精度を容易に実現することができ、静電チャック１の高い性能（静電吸着力、温度分布、加工レートの面内バラツキ小）を実現することができる。
【実施例２】
【００４８】
次に、実施例２について説明するが、前記実施例１と同様な箇所の説明は省略する。
ここでは、例えば半導体ウェハを吸着保持できる真空チャックを例に挙げる。
ａ）まず、本実施例の真空チャックの構造について説明する。
【００４９】
図４に示す様に、本実施例の真空チャック６１は、図示しない真空吸引装置の先端の吸引口側に取り付けられた円盤状の吸着プレートであり、アルミナ質焼結体（セラミック体）から構成されている。
【００５０】
この真空チャック６１の上下の表面のうち、図の上方の表面が半導体ウェハ６３を吸着保持する吸着面Ｋ（基板表面）であり、吸着面Ｋと反対側の図の下方の表面が非吸着面Ｈ（基板裏面）である。尚、図４では、半導体ウェハ６３を吸着した状態を示している（但し半分のみを図示）。
【００５１】
図５に示す様に、真空チャック６１は、直径φ２００ｍｍ×厚み２０ｍｍの円盤状の基板部６５を有し、その基板部６５の吸着面Ｋ側に多数の突起部（メサ）６７が格子状（格子の交点）に配置され、その突起部（メサ）６７の周囲を囲む様に環状に突出した土手であるシール部６９が形成されている。
【００５２】
尚、基板部６５には、半導体ウェハ６３を真空吸引して吸着するために、吸着孔７１が複数箇所に形成されている。
ｂ）次に、本実施例の真空チャック６１の製造方法について説明する。
【００５３】
まず、アルミナを主成分とするセラミック粉末に、焼結助剤、成形助剤（バインダー）等を添加し、粉砕混合した後、噴霧乾燥を行い、成形粉末を作製する。なお、このセラミック粉末としては、例えば前記実施例１と同様な組成を採用できる。
【００５４】
この成形粉末を、ラバープレス法、金型プレス法等により、（真空チャック６１の形状に対応した）円盤の形状に成形する。更に、必要に応じて、成形後に生加工を行う。
次に、この成形体を焼成し、アルミナ質焼結体を作製する。
【００５５】
次に、このアルミナ質焼結体に対して、前記実施例１と同様な条件にて後加熱処理を行い、アノーサイト結晶相が均一に分散されたアルミナ質焼結体を製造する。
次に、このアルミナ質焼結体に対し、ダイヤ砥粒による研磨を行い、所要の精度に仕上げる。
【００５６】
次に、吸着面Ｋ側に、突起部６７及びシール部６９の形成位置を覆うマスキングを行ってから、前記実施例１と同様な（但し加工時間等は異なる）サンドブラスト加工により、突起部６７及びシール部６９の形成部分以外を所定の深さ（つまり前記高さ）となるまで除去し、突起部６７及びシール部６９を形成する。
【００５７】
これにより、真空チャック６１を完成する。
ｃ）次に、本実施例の効果を説明する。
本実施例においても、前記実施例１と同様に、焼成によってアルミナ質焼結体を製造した後に、アノーサイト結晶相が生成する温度にて所定時間にわたり後加熱処理を行うので、アルミナ質焼結体において均一にアノーサイト結晶相を分布させることができる。
【００５８】
従って、このアルミナ質焼結体に対してサンドブラスト加工を行った場合には、従来の様な不要な段差が生じにくく、目的とした寸法精度を容易に実現することができる。
＜実験例＞
次に、本発明の効果を確認した実験例について説明する。
（実験例１）
本実験例１では、３種（比較例、本発明例１、２）のアルミナ質焼結体のサンドブラスト加工面の凹凸形状を調べた。
【００５９】
そのため、下記の条件にて、原料粉末のプレス成形、本焼成、後加熱処理、平面研磨、サンドブラスト加工の製造工程によって、実験に使用する３種（比較例、本発明例１、２）のアルミナ質焼結体を作製した。
具体的には、まず、Ａｌ2Ｏ3：９５．１重量％、ＳｉＯ2：３．６重量％、ＣａＯ：０．７重量％、ＭｇＯ：０．６重量％含むセラミック粉末に適切なバインダー等を添加し、粉砕混合した後、噴霧乾燥を行い、成形粉末を作製する。
【００６０】
この成形粉末を、ラバープレス法及び生加工により、φ２００ｍｍ×厚み１０ｍｍの円盤の形状に成形する。
次に、この成形体を１６００℃で５時間焼成し、φ１６５ｍｍ×厚み８ｍｍ程度のアルミナ質焼結体を作製する。
【００６１】
次に、このアルミナ質焼結体に対して、本発明の範囲外の比較例（従来品）は、後加熱処理を行わず、また、本発明例１（１２５０℃アニール品）は、１２５０℃にて２時間の後加熱処理を行い、本発明例２（１３００℃アニール品）は１３００℃にて２時間の後加熱処理を２回行う。
【００６２】
次に、これらのアルミナ質焼結体に対し、平面研磨を行い、所要の精度に仕上げる。
次に、これらのアルミナ質焼結体の上面全体に対し、サンドブラスト加工（処理）を行い、３種（比較例、本発明例１、２）のアルミナ質焼結体は完成する。
【００６３】
＜評価＞
(1)目視による評価１
上述した方法によって製造された比較例、本発明例１、２のアルミナ質焼結体に対して、そのサンドブラスト加工された表面（サンドブラスト加工面）を目視により観察した。
【００６４】
その結果、図６（ａ）に示す様に、比較例では、従来と同様に円状の凹部が分散して各所に発生した。それに対して、図６（ｂ）、（ｃ）に示す様に、本発明例１、２では、円状の凹部が発生しなかった。
【００６５】
(2)表面の凹凸の測定による評価２
また、図７（ａ）に示す様に、比較例、本発明例１、２のアルミナ質焼結体のサンドブラスト加工面の測定箇所Ａ〜Ｃに対して、表面形状測定装置（黒田精工製ナノメトロ７５０Ｆ）によって、表面の凹凸の状態を調べた。なお、測定箇所Ａは中心を通るラインであり、測定箇所Ｂは測定箇所Ａと１５ｍｍ離れた平行なラインであり、測定箇所Ｃは測定箇所Ｂと２０ｍｍ離れた平行なラインである。
【００６６】
その結果を、図７（ｂ）〜（ｄ）に示すが、比較例（従来品）では、表面の凹凸が大きく表面が滑らかではなかった。それに対して、本発明例１、２では、表面の凹凸が小さく表面が滑らかであった。
【００６７】
(3)ＸＲＤによるアノーサイト結晶相の分布の評価３
更に、比較例（従来品）、本発明例１、２のアルミナ質焼結体のサンドブラスト加工面に対して、ＸＲＤによって、アノーサイト結晶の分布状態を調べた。
【００６８】
なお、ＸＲＤの測定装置としては、リガク製ＭｉｎｉＦｌｅｘを使用した。
図８（ａ）に比較例（従来品）を示すが、この比較例の（サンドブラスト加工によって凹んだ）凹部２とその周囲の凸部１において、ＸＲＤによる測定を行い、アノーサイト結晶相によるピークの有無を調べた。
【００６９】
その結果を、図８（ｂ）、（ｃ）に示すが、凸部１には、アノーサイト結晶相によるピークは見られなかったが、凹部２には、アノーサイト結晶相によるピークが見られた。このことから、凹部２がアノーサイト結晶相の形成領域であることが分かる。
【００７０】
つまり、比較例である従来品には、アノーサイト結晶相が偏在しており、これによって、サンドブラスト加工面に円形や円弧状の凹部（従って段差）が発生していることが分かる。
【００７１】
なお、前記図８において、○はコランダム（Ａｌ2Ｏ3）のピークを示し、□はスピネル（ＭｇＡｌ2Ｏ3）のピークを示し、▽はアノーサイト（ＣａＡｌ2Ｓｉ2Ｏ8）のピークを示している（以下同様）。
【００７２】
一方、本発明例１、２に対しては、図９（ａ）に示す様に、５箇所においてＸＲＤによる測定を行った。具体的には、中心（測定箇所１）とその中心を通って垂直に交差する交線の外縁部（測定箇所２〜５）の５箇所である。
【００７３】
本発明例１の測定結果を、図９（ｂ）、（ｃ）、図１０（ａ）〜（ｃ）に示すが、測定箇所１〜５のいずれの箇所からもアノーサイト結晶相を示すピークが見られた。よって、本発明例１では、サンドブラスト加工面において、アノーサイト結晶相が均一に分布していることが分かる。
【００７４】
本発明例２の測定結果を、図１１（ａ）、（ｂ）、図１２（ａ）〜（ｃ）に示すが、測定箇所１〜５のいずれの箇所からもアノーサイト結晶相を示すピークが見られた。よって、本発明例２では、サンドブラスト加工面において、アノーサイト結晶相が均一に分布していることが分かる。
【００７５】
尚、本発明は前記実施形態や実施例になんら限定されるものではなく、本発明を逸脱しない範囲において種々の態様で実施しうることはいうまでもない。
（１）例えば、アルミナ質焼結体としては、静電チャックや真空チャックを構成するアルミナを主成分とする周知のアルミナ質焼結体の組成を採用できる。
【００７６】
具体的には、Ａｌ2Ｏ3：９０．５重量％、ＳｉＯ2：７．９重量％、ＣａＯ：１．６重量％の組成Ａ、 Ａｌ2Ｏ3：８３重量％、ＳｉＯ2：１４重量％、ＣａＯ：３重量％の組成Ｂ、 Ａｌ2Ｏ3：９９重量％、ＳｉＯ2：０．８重量％、ＣａＯ：０．２重量％の組成Ｃなど、製造過程にてアノーサイト結晶相が形成される各種の組成を採用できる。
【符号の説明】
【００７７】
１…静電チャック
７…セラミック体
６１…真空チャック
【図１】
2014047119.tif 000003
【図２】
2014047119.tif 000004
【図３】
2014047119.tif 000005
【図４】
2014047119.tif 000006
【図５】
2014047119.tif 000007
【図１３】
2014047119.tif 000008
【図６】
2014047119.tif 000009
【図７】
2014047119.tif 000010
【図８】
2014047119.tif 000011
【図９】
2014047119.tif 000012
【図１０】
2014047119.tif 000013
【図１１】
2014047119.tif 000014
【図１２】
2014047119.tif 000015